(57)【特許請求の範囲】
【請求項１】
円筒状の回転チャンバ内に、前記回転チャンバの内壁との間で微小隙間を形成する押圧部材を配設した回転混合装置に、無機繊維と無機微粒子とを投入し、前記微小隙間に繰り返し通過させて得られ、前記無機繊維を、前記無機微粒子がリング状または螺旋状に会合した二次粒子で形成される多孔体で被覆してなる多孔体被覆繊維を含む層または該多孔体被覆繊維からなる成形体と、多孔質材料を含む層または該多孔質材料からなる成形体とを少なくとも積層してなることを特徴とする吸音遮熱材。
【請求項２】
前記多孔質材料を含む層または該多孔体被覆繊維からなる成形体は、少なくとも無機繊維を含むこと特徴とする請求項１記載の吸音遮熱材。
【請求項３】
円筒状の回転チャンバ内に、前記回転チャンバの内壁との間で微小隙間を形成する押圧部材を配設した回転混合装置に、無機繊維と無機微粒子とを投入し、前記微小隙間に繰り返し通過させて前記無機繊維を、前記無機微粒子がリング状または螺旋状に会合した二次粒子で形成される多孔体で被覆してなる多孔体被覆繊維を所定の厚さで、多孔質材料を含む層または該多孔質材料からなる成形体上に積層する工程と、
得られた積層体を加圧成形して一体化する工程と
を含むことを特徴とする吸音遮熱材の製造方法。
【請求項４】
円筒状の回転チャンバ内に、前記回転チャンバの内壁との間で微小隙間を形成する押圧部材を配設した回転混合装置に、無機繊維と無機微粒子とを投入し、前記微小隙間に繰り返し通過させて前記無機繊維を、前記無機微粒子がリング状または螺旋状に会合した二次粒子で形成される多孔体で被覆してなる多孔体被覆繊維を、集成または加圧成形して成形体を得る工程と、
前記多孔体被覆繊維からなる成形体と、多孔質材料を含む層または該多孔質材料からなる成形体とを積層する工程と
を含むことを特徴とする吸音遮熱材の製造方法。
【請求項５】
円筒状の回転チャンバ内に、前記回転チャンバの内壁との間で微小隙間を形成する押圧部材を配設した回転混合装置に、無機繊維と無機微粒子とを投入し、前記微小隙間に繰り返し通過させて得られ、前記無機繊維を、前記無機微粒子がリング状または螺旋状に会合した二次粒子で形成される多孔体で被覆してなる多孔体被覆繊維を含む層または該多孔体被覆繊維からなる成形体と、多孔質材料を含む層または該多孔質材料からなる成形体とを少なくとも積層してなることを特徴とする自動車エンジン用排気系遮熱カバー。
【請求項６】
前記多孔質材料を含む層または該多孔体被覆繊維からなる成形体は、少なくとも無機繊維を含むこと特徴とする請求項５記載の自動車エンジン用排気系遮熱カバー。
【請求項７】
前記多孔質材料を含む層または該多孔体被覆繊維からなる成形体に、孔開き金属板を添着したことを特徴とする請求項５または６に記載の自動車エンジン用排気系遮熱カバー。
【請求項８】
円筒状の回転チャンバ内に、前記回転チャンバの内壁との間で微小隙間を形成する押圧部材を配設した回転混合装置に、無機繊維と無機微粒子とを投入し、前記微小隙間に繰り返し通過させて前記無機繊維を、前記無機微粒子がリング状または螺旋状に会合した二次粒子で形成される多孔体で被覆してなる多孔体被覆繊維を所定の厚さで、多孔質材料を含む層または該多孔質材料からなる成形体上に積層する工程と、
得られた積層体を加圧成形して一体化する工程と
を含むことを特徴とする自動車エンジン用排気系遮熱カバーの製造方法。
【請求項９】
孔開き金属板上に前記多孔質材料を含む層または該多孔質材料からなる成形体を載置し、前記多孔質被覆繊維を積層し、その上に保形シートを配置し、加圧成形して一体化することを特徴とする請求項８記載の自動車エンジン用排気系遮熱カバーの製造方法。
【請求項１０】
円筒状の回転チャンバ内に、前記回転チャンバの内壁との間で微小隙間を形成する押圧部材を配設した回転混合装置に、無機繊維と無機微粒子とを投入し、前記微小隙間に繰り返し通過させて前記無機繊維を、前記無機微粒子がリング状または螺旋状に会合した二次粒子で形成される多孔体で被覆してなる多孔体被覆繊維を、集成または加圧成形した成形体を得る工程と、
前記多孔体被覆繊維からなる成形体と、多孔質材料を含む層または該多孔質材料からなる成形体とを積層する工程と
を含むことを特徴とする自動車エンジン用排気系遮熱カバーの製造方法。
【請求項１１】
孔開き金属板上に、前記多孔質材料を含む層または該多孔質材料からなる成形体及び前記多孔質被覆繊維からなる成形体を順次積層し、その上に保形シートを配置し、加圧成形して一体化することを特徴とする請求項１０記載の自動車エンジン用排気系遮熱カバーの製造方法。
【発明の詳細な説明】
【技術分野】
【０００１】
本発明は、少なくとも、多孔体被覆繊維からなるナノ気孔構造体と、孔径５０μｍ〜１０ｍｍのマクロ気孔構造体とを積層して構成される吸音断熱材及び自動車エンジン用排気系遮熱カバー吸音遮熱材、並びにそれらの製造方法に関する。
【背景技術】
【０００２】
内燃機関の排気マニホールドでは、熱とともに音を遮断する必要があり、断熱作用と吸音作用とを兼備する遮熱カバーが装着されている。本出願人も先に、鋼板等の金属板の内側に、無機質繊維マットと、その表面に重ねた無機質耐熱クロスとから成る断熱吸音材を張り合わせて構成した遮熱カバーを提案している（特許文献１参照）。
【０００３】
しかし、近年、自動車の軽量化に伴って遮熱カバーの肉厚が薄くなる一方で、騒音や熱量も高くなる傾向になってきており、更なる断熱性能及び吸音性能が求められている。例えば、エンジン排気レイアウトを従来の前方から後方に移設するとともに、触媒コンバータをエンジン直下に配置することが行われているが、このような配置はエンジン排ガス温度の低下を抑制し、触媒温度を高温化させるため、排ガス浄化性能を向上させる一方で、排ガス系が運転席のより近傍に位置するため排ガス導管（エキゾーストマニホールド）及び触媒コンバータからの熱及び音をこれまで以上に遮断する必要がある。従来のエキゾーストマニホールド及び触媒コンバータの遮熱カバーは、金属カバーと多孔質吸音材から形成されているが、最大加熱温度８５０℃、吸音率０．５程度であり、遮熱・遮音能力が不十分で、上記したような後方排気と触媒直下配置に対応できないことが国内外共通した課題となっている。
【特許文献１】特許第３１４６１３７号公報
【発明の開示】
【発明が解決しようとする課題】
【０００４】
本発明はこのような状況に鑑みてなされたものであり、従来よりも優れた断熱性能及び吸音性能を兼備し、上記したような後方廃棄排気と触媒直下配置に十分に対応できる自動車エンジン用排気系遮熱カバーをはじめとする各種遮音・遮熱用途に好適な吸音遮熱材を提供することを目的とする。
【課題を解決するための手段】
【０００５】
上記の目的を達成するために、本発明は下記に示す吸音遮熱材、自動車エンジン用排気系遮熱カバー及びそれらの製造方法を提供する。
（１）円筒状の回転チャンバ内に、前記回転チャンバの内壁との間で微小隙間を形成する押圧部材を配設した回転混合装置に、無機繊維と無機微粒子とを投入し、前記微小隙間に繰り返し通過させて得られ、前記無機繊維を、前記無機微粒子がリング状または螺旋状に会合した二次粒子で形成される多孔体で被覆してなる多孔体被覆繊維を含む層または該多孔体被覆繊維からなる成形体と、多孔質材料を含む層または該多孔質材料からなる成形体とを少なくとも積層してなることを特徴とする吸音遮熱材。
（２）前記多孔質材料を含む層または該多孔体被覆繊維からなる成形体は、少なくとも無機繊維を含むこと特徴とする上記（１）記載の吸音遮熱材。
（３）円筒状の回転チャンバ内に、前記回転チャンバの内壁との間で微小隙間を形成する押圧部材を配設した回転混合装置に、無機繊維と無機微粒子とを投入し、前記微小隙間に繰り返し通過させて前記無機繊維を、前記無機微粒子がリング状または螺旋状に会合した二次粒子で形成される多孔体で被覆してなる多孔体被覆繊維を所定の厚さで、多孔質材料を含む層または該多孔質材料からなる成形体上に積層する工程と、
得られた積層体を加圧成形して一体化する工程と
を含むことを特徴とする吸音遮熱材の製造方法。
（４）円筒状の回転チャンバ内に、前記回転チャンバの内壁との間で微小隙間を形成する押圧部材を配設した回転混合装置に、無機繊維と無機微粒子とを投入し、前記微小隙間に繰り返し通過させて前記無機繊維を、前記無機微粒子がリング状または螺旋状に会合した二次粒子で形成される多孔体で被覆してなる多孔体被覆繊維を、集成または加圧成形して成形体を得る工程と、
前記多孔体被覆繊維からなる成形体と、多孔質材料を含む層または該多孔質材料からなる成形体とを積層する工程と
を含むことを特徴とする吸音遮熱材の製造方法。
（５）円筒状の回転チャンバ内に、前記回転チャンバの内壁との間で微小隙間を形成する押圧部材を配設した回転混合装置に、無機繊維と無機微粒子とを投入し、前記微小隙間に繰り返し通過させて得られ、前記無機繊維を、前記無機微粒子がリング状または螺旋状に会合した二次粒子で形成される多孔体で被覆してなる多孔体被覆繊維を含む層または該多孔体被覆繊維からなる成形体と、多孔質材料を含む層または該多孔質材料からなる成形体とを少なくとも積層してなることを特徴とする自動車エンジン用排気系遮熱カバー。
（６）前記多孔質材料を含む層または該多孔体被覆繊維からなる成形体は、少なくとも無機繊維を含むこと特徴とする上記（５）記載の自動車エンジン用排気系遮熱カバー。
（７）前記多孔質材料を含む層または該多孔体被覆繊維からなる成形体に、孔開き金属板を添着したことを特徴とする上記（５）または（６）に記載の自動車エンジン用排気系遮熱カバー。
（８）円筒状の回転チャンバ内に、前記回転チャンバの内壁との間で微小隙間を形成する押圧部材を配設した回転混合装置に、無機繊維と無機微粒子とを投入し、前記微小隙間に繰り返し通過させて前記無機繊維を、前記無機微粒子がリング状または螺旋状に会合した二次粒子で形成される多孔体で被覆してなる多孔体被覆繊維を所定の厚さで、多孔質材料を含む層または該多孔質材料からなる成形体上に積層する工程と、
得られた積層体を加圧成形して一体化する工程と
を含むことを特徴とする自動車エンジン用排気系遮熱カバーの製造方法。
（９）孔開き金属板上に前記多孔質材料を含む層または該多孔質材料からなる成形体を載置し、前記多孔質被覆繊維を積層し、その上に保形シートを配置し、加圧成形して一体化することを特徴とする上記（８）記載の自動車エンジン用排気系遮熱カバーの製造方法。
（１０）円筒状の回転チャンバ内に、前記回転チャンバの内壁との間で微小隙間を形成する押圧部材を配設した回転混合装置に、無機繊維と無機微粒子とを投入し、前記微小隙間に繰り返し通過させて前記無機繊維を、前記無機微粒子がリング状または螺旋状に会合した二次粒子で形成される多孔体で被覆してなる多孔体被覆繊維を、集成または加圧成形した成形体を得る工程と、
前記多孔体被覆繊維からなる成形体と、多孔質材料を含む層または該多孔質材料からなる成形体とを積層する工程と
を含むことを特徴とする自動車エンジン用排気系遮熱カバーの製造方法。
（１１）孔開き金属板上に、前記多孔質材料を含む層または該多孔質材料からなる成形体及び前記多孔質被覆繊維からなる成形体を順次積層し、その上に保形シートを配置し、加圧成形して一体化することを特徴とする上記（１０）記載の自動車エンジン用排気系遮熱カバーの製造方法。
【発明の効果】
【０００６】
本発明の吸音遮熱材は、多孔体被覆繊維からなる層または成形体が従来に比べて優れた断熱性能を有し、これを吸音性能を有する多孔質材料からなる成形体と積層して複合化することにより、優れた断熱性能とともに吸音性能を兼備した材料となる。そのため、例えば、上記したような後方排気と触媒直下配置の自動車の排気系遮熱カバーとして好適となる。
【発明を実施するための最良の形態】
【０００７】
以下、本発明に関して図面を参照して詳細に説明する。
【０００８】
図１は多孔体被覆繊維を示す模式図であり、図２は無機微粒子からなる二次粒子を拡大して示す模式図である。図示されるように、多孔体被覆繊維１００は、複数の無機微粒子１０ａがリング状または螺旋状に会合した二次粒子１０が無機繊維１に付着し、更に堆積して形成される多孔体で被覆されている。
【０００９】
無機微粒子１０ａは、低熱伝導性の無機材料からなる微粒子であり、例えば超微粒子状無水シリカや超臨界乾燥シリカ等を使用することができる。これらシリカ微粒子は、熱伝導率が０．０１Ｗ／（ｍ・Ｋ）程度であり、本発明において好ましいものである。その他にも、アルミナ等の微粒子も用いることができる。また、無機微粒子１０ａは、平均粒子径で５〜５０ｎｍであることが好ましい。図２にも示すように、このような微粒子は、分子間力、静電気力等により会合してリング状または螺旋状の二次粒子１０を形成するが、その際、リング内径（Ｒ）が０．１μｍ（１００ｎｍ）以下であることが好ましい。これは、伝熱媒体となる空気の平均自由行程が常温で約１００ｎｍであり、リング内径（Ｒ）が０．１μｍ程度以下以下であれば二次粒子１０を通じての伝熱をほぼ防止できることによる。尚、後述するように、二次粒子１０は変形した状態で積層して多孔体を形成するが、その際にリング内径（Ｒ）も小さくなり、空気の平均自由行程以下となる。平均粒径が５〜５０ｎｍの無機微粒子１０ａは、このようなリング内径（Ｒ）の二次粒子１０を形成しやすい。これら無機微粒子１０ａは、複数種を併用してもよい。更に、必要に応じて、他の無機粒子を混合してもよい。
【００１０】
無機繊維１は、アルミナ繊維、シリカ・アルミナ繊維、シリカ繊維、ムライト繊維等のセラミック繊維、ガラス繊維、ロックール等を用いることができる。中でも、低熱伝導性の、好ましくは熱伝導率０．１Ｗ／（ｍ・Ｋ）以下、特に０．０４Ｗ／（ｍ・Ｋ）以下の無機繊維が好ましく、シリカ・アルミナ繊維やシリカ繊維等のシリカ系繊維を好適に使用できる。また、無機繊維１は、平均繊維径が１５μｍ以下であることが好ましい。平均繊維径が１５μｍを超えると、表面積が大きくなるため、後述する二次粒子１０による被覆作業に長時間を要し製造上好ましくない。更に、無機繊維１の平均繊維長は５０μｍ以上が好ましい。平均繊維長が５０μｍ未満では、成形したときの多孔体被覆繊維１００の配向が少なく、機械的強度が不足する。これらの無機繊維１は、複数種を併用してもよい。
【００１１】
無機繊維１と無機微粒子１０ａとの配合比は、無機繊維１が５〜５０質量％で、無機微粒子１０ａが５０〜９５質量％であることが好ましい。無機微粒子１０ａの配合割合が５０質量％未満では、無機繊維１が２次粒子１０により十分厚く被覆されないおそれがある。
【００１２】
多孔体被覆繊維１００を得るには、無機繊維１と無機微粒子１０ａとを上記の配合で混合した混合物を微小隙間に繰り返し通過させればよい。具体的には、図３に示すような回転混合装置３０を用いる。この回転混合装置３０は、円筒状のチャンバ３１の内部に、押圧部材３２を配して構成されている。チャンバ３１は図中矢印方向に回転し、押圧部材３２は、その一端がチャンバ３１の内壁との間で所定の微小隙間を形成するように固定されている。
【００１３】
そして、回転混合装置３０に、無機繊維１と無機微粒子１０ａとを上記配合比にて投入し（図中、符号３５）、チャンバ３１を回転させる。この回転に伴い、無機繊維１は解繊され、それと同時に個々の無機繊維１に無機微粒子１０ａからなる二次粒子１０が付着し、その上に別の二次粒子１０が順次積層して積層体を形成する。その際、チャンバ３１と押圧部材３２との微小隙間を通過することにより二次粒子１０が無機繊維１の表面に押し込まれるように付着し、積層する際も二次粒子１０同士が強く押し付け合うため、二次粒子１０のリング状形状または螺旋状形状が変形したり、鎖状または個々の無機微粒子１０ａに分解して相互に複雑に絡み合い、無機繊維１から無機微粒子１０ａあるいは二次粒子１０が脱離することはない。また、無機微粒子１０ａの粒子間で微細空孔が多数形成されるため、得られる積層体は多孔体となる。
【００１４】
図４（Ｂ）は、無機繊維と無機微粒子とを単に攪拌混合して得た繊維材料の断面を撮影した電子顕微鏡写真であるが、繊維間に無機微粒子からなる二次粒子が点在し、無機繊維の表面が露呈している。そのため、この繊維材料からなる断熱材では無機繊維同士が直接接触し、無機微粒子の優れた断熱性能が発揮されない。これに対し、図４（Ｃ）は、上記のように回転混合機３０を用いて作製した多孔体被覆繊維を撮影した電子顕微鏡写真であるが、表面に二次粒子が積層してなる多孔体が形成され、無機繊維が露呈しておらず、無機微粒子による優れた断熱性能、具体的には９５０℃における熱伝導率で０．０４Ｗ／（ｍ・Ｋ）以下、が得られる。尚、図４（Ａ）は無機繊維のみを撮影した電子顕微鏡写真である。
【００１５】
本発明の吸音遮熱材は、上記の多孔体被覆繊維を集成または加圧成形して所定の形状とし、得られた成形体と、多孔質材料からなる成形体とを積層して得られる。また、上記の多孔体被覆繊維を所定の厚さで多孔質材料からなる成形体上に積層し、加圧成形しても得られる。後者の場合は、多孔体被覆繊維からなる層と、多孔質材料からなる成形体との積層体となる。何れの場合も、多孔体被覆繊維からなる層または成形体は、上記のように、気孔径が空気の平均自由工程（１００ｎｍ）よりも小さい多孔体同士の接触になるため、優れた断熱性能を示す。
【００１６】
尚、多孔体被覆繊維からなる層または成形体は、そのかさ密度が５０〜５００ｋｇ／ｃｍ３、好ましくは１００〜３００ｋｇ／ｃｍ３、より好ましくは１５０〜２５０ｋｇ／ｍ３とする。このようなかさ密度の多孔体被覆繊維からなる層または成形体は、音波の反射体として機能し、優れた断熱性能に加えて、吸音遮熱体の吸音性能の向上に寄与する。このような嵩密度となるように、多孔体被覆繊維の金型への充填量や圧縮率等を調整する。
【００１７】
また、多孔質材料を含む層または成形体は吸音材として機能する。本発明においては、これら多孔質材料は、孔径５０μｍ〜１０ｍｍであればその材料や形態には制限が無く、例えばポリスチレンフォーム、ポリウレタンフォーム、ポリエチレンフォーム、フェノールフォーム等の発泡樹脂や、ロックウール、ガラスウール、アルミナ繊維、ムライト繊維、アルミノシリケート繊維、シリカ繊維等の無機繊維を含む成形体または層から構成されればよい。また、本発明においては、優れた断熱性能を吸音遮熱材に付与するために、断熱性の高い無機繊維のみから構成されることが好ましく、より好ましくは無機繊維マットである。この無機繊維マットは、取り扱いの良さからも好ましい。尚、通常、吸音材では吸音対象となる音の周波数に応じて、気孔径または気孔率、厚さが調整されるが、本発明においても同様であり、吸音対象となる音の周波数に応じてこれらを適宜設定する。
【００１８】
また、本発明の吸音遮熱材では、主に保形性を目的として、金属メッシュやパンチングメタル等の孔開き金属板、金属板、金属シート、不織布等を更に積層し、一体化してもよい。
【００１９】
上記のように、本発明の吸音遮熱材は断熱と吸音とを同時に要求される用途に最適であり、上記した内燃機関の排気マニホールド用遮熱カバーの他、ボンネット裏に装着される吸音材、断熱材や耐火遮音間仕切壁等の建材等に好適である。
【００２０】
例えば、排気マニホールド用遮熱カバーとするには、図５に模式的に示すように、孔開き金属板２００、多孔質材料からなる成形体としての無機繊維マット３００、多孔体被覆繊維からなる層または成形体４００及び保形シート５００を順次積層し、所定の厚さにプレス成形すればよい。
【実施例】
【００２１】
以下に実施例及び比較例を挙げて本発明を更に説明するが、本発明はこれにより何ら制限されるものではない。
（実施例１）
平均繊維径が１０μmで、平均繊維長５０００μｍのシリカ系セラミックファイバ３０質量％と、平均粒子径７ｎｍで、熱伝導率（２５℃）が０．０１Ｗ／（ｍ・Ｋ）のシリカ微粒子７０質量％とを図３に示す回転混合装置３０に投入し、チャンバ３１と押圧部材３２との微小隙間２０００μｍに設定し、回転速度１０００ｒｐｍにて３０分間連続回転させた。内容物を取り出して電子顕微鏡で観察したところ、図４（Ｃ）に示すように、シリカ微粒子からなる多孔体で表面が完全に被覆された多孔質体被覆繊維であった。
【００２２】
また、平均繊維径が１０μmで、平均繊維長５０００μｍのシリカ系セラミックファイバのみを乾式プレスして厚さ６．９ｍｍ、かさ密度１７０ｋｇ／ｍ３の無機繊維マットを得た。
【００２３】
そして、厚さ０．５ｍｍのパンチングメタル上に無機繊維マットを置き、その上に多孔体被覆繊維を所定量積層し、更にその上に厚さ０．１ｍｍの不織布を積層してプレス成形して試験片を作製した。尚、多孔体被覆繊維からなる層は、厚さが７．５ｍｍで、かさ密度が１７０ｋｇ／ｍ３となるように積層量を調整した。
【００２４】
（実施例２）
実施例１と同様にして無機繊維マット（但し、かさ密度は同一で厚さは７．４ｍｍ）、多孔体被覆繊維を作製し、無機繊維マット上に多孔体被覆繊維を所定量積層し、更にその上に厚さ０．１ｍｍの不織布を積層してプレス成形して試験片を作製した。多孔体被覆繊維からなる層は、実施例１と同様に、厚さが７．５ｍｍで、かさ密度が１７０ｋｇ／ｍ３となるようにした。
【００２５】
（実施例３）
実施例１と同様にして無機繊維マット（但し、かさ密度は同一で厚さは３．７５ｍｍ）、多孔体被覆繊維を作製し、無機繊維マット上に多孔体被覆繊維を所定量積層し、更にその上に同一の無機繊維マットを積層してプレス成形して試験片を作製した。多孔体被覆繊維からなる層は、実施例１と同様に、厚さが７．５ｍｍで、かさ密度が１７０ｋｇ／ｍ３となるようにした。
【００２６】
（比較例１）
実施例１と同様にして作製した多孔体被覆繊維を、厚さ０．５ｍｍのパンチングメタル上に積層し、プレス成形して試験片を作製した。多孔体被覆繊維からなる層が、厚さ１４．５ｍｍで、かさ密度２００ｋｇ／ｍ３となるように積層量を調整した。
【００２７】
（比較例２）
実施例１と同様にして作製した無機繊維マット（かさ密度は同一で厚さは１４．５ｍｍ）を、厚さ０．５ｍｍのパンチングメタル上に積層し、プレス成形して試験片を作製した。
【００２８】
（吸音特性の評価）
作製した各試験片について、ＪＩＳ  Ａ１４０５に規定される垂直入射吸音率法に従い、実施例１、比較例１及び比較例２ではパンチングメタルを音源側とし、実施例２及び実施例３では無機繊維マットを音源側として１００〜１６００Ｈｚの周波数にて吸音率を測定した。結果を表１に示す。
【００２９】
（断熱性能の評価）
作製した各試験片（厚み１５ｍｍ、断面積１ｍ２）について、実施例１、比較例１及び比較例２ではパンチングメタル、実施例２及び実施例３では無機繊維マットを熱源側面として電気ヒータ（熱量１ｋＷ）を接触させて加熱し、熱源側の表面温度が６００℃に達したときに、熱源側面とは反対側の表面の温度を測定して断熱性を評価した。また、周期加熱法により熱伝導率を測定した。結果を表１に示す。
【００３０】
【表１】
0004712315.tif 000002
【００３１】
表１に示すように、本発明に従う実施例の試験片は、断熱性能とともに吸音性能にも優れるのに対し、比較例１の試験片は多孔体被覆繊維の厚い層があるため、耐熱性能に優れるものの、無機繊維マットが無いことから吸音性能に劣っている。逆に、比較例２の試験片は無機繊維マットのみであることから吸音特性にやや優れるものの、耐熱性能が大きく劣っている。
【図面の簡単な説明】
【００３２】
【図１】多孔体被覆繊維からなる断熱材を示す模式図である。
【図２】無機微粒子からなる二次粒子を示す模式図である。
【図３】多孔体被覆繊維を製造するための回転混合装置を示す概略構成図である。
【図４】（Ａ）無機繊維を撮影した電子顕微鏡写真、（Ｂ）無機繊維と無機微粒子とを単に混合して得た繊維材料の断面を撮影した電子顕微鏡写真及び（Ｃ）多孔体被覆繊維を撮影した電子顕微鏡写真である。
【図５】本発明の排気マニホールド用遮熱カバーの一例を示す模式図である。
【符号の説明】
【００３３】
１  無機繊維
１０  二次粒子
１０ａ  無機微粒子
３０  回転混合装置
３１  チャンバ
３２  押圧部材
３５  投入物
２００  孔開き金属板
３００  無機繊維マット
４００  多孔体被覆繊維からなる成形体
５００  保形シート
【図１】
0004712315.tif 000003
【図２】
0004712315.tif 000004
【図３】
0004712315.tif 000005
【図４】
0004712315.tif 000006
【図５】
0004712315.tif 000007